(57)【要約】【課題】化粧部材の表面に貼り合せて用いられる化粧シートにおいて、施工してから年月が経ち、あるいは環境条件によって劣化した化粧シートの表面にコート層を形成することで、劣化した化粧シート表面を補修し、化粧部材を再生または延命する方法を提供することを課題とする。【解決手段】補修は、化粧シート表面の補修をしようとする部分に対し、表面を研磨して表面保護層を一定量除去し、熱可塑性樹脂層を露出させて後、補修用ベースコート層、および補修用トップコート層をこの順で設けるものであり、補修用ベースコート層には、ターペン可溶の２液型エポキシ樹脂からなる補修用ベースコート層を、５〜１００μｍの厚さで形成し、補修用トップコート層には、フッ素系、アクリル系、シリコン系、ウレタン系のいずれかの樹脂を主成分とする補修用トップコート層を、５〜１００μｍの厚さで形成することを特徴とする、化粧シート表面の補修方法である。【選択図】図１
2020055264.tif 000002
【特許請求の範囲】
【請求項１】
化粧シート表面の補修方法であって、
対象とする化粧シートは、プラスチックフィルムを基材として熱可塑性樹脂層を有し、熱可塑性樹脂層の表面には、表面保護層を設けて最外層とした積層体であって、
表面保護層はフッ素樹脂系、もしくはアクリル樹脂系の樹脂組成物を主成分としてなり、
補修は、化粧シート表面の補修をしようとする部分に対し、表面を研磨して表面保護層を一定量除去し、表面保護層の下に位置する熱可塑性樹脂層を露出させた後、
補修用ベースコート層、および補修用トップコート層をこの順で設けるものであり、
補修用ベースコート層には、ターペン可溶の２液型エポキシ樹脂からなる補修用ベースコート層を、５〜１００μｍの厚さで形成し、
補修用トップコート層には、フッ素系、アクリル系、シリコン系、ウレタン系のいずれかの樹脂を主成分とする補修用トップコート層を、５〜１００μｍの厚さで形成することを特徴とする、化粧シート表面の補修方法。
【請求項２】
前記補修用ベースコート層、および補修用トップコート層は、どちらか一方もしくは両方にフィラーを含んでいることを特徴とする、請求項１に記載の化粧シート表面の補修方法。
【請求項３】
前記熱可塑性樹脂層の露出は、熱可塑性樹脂層に対して１〜２０μｍの深さにまで研磨することを特徴とする、請求項１または請求項２に記載の化粧シート表面の補修方法。
【請求項４】
前記研磨は、２４０番手〜４００番手の研磨紙を用いて行なうことを特徴とする、請求項１〜請求項３のいずれかに記載の化粧シート表面の補修方法。
【発明の詳細な説明】
【技術分野】
【０００１】
本発明は、化粧シート表面の補修方法に関するものである。特に、経時によって表面が劣化した家具や住宅内装材、外装材に用いられる、化粧シート表面を補修する方法に関するものである。
【背景技術】
【０００２】
印刷技術を、建築材料とくに内装・外装材料に応用することは、すでに２０世紀後半から広く行なわれてきた。現代の住宅あるいは店舗などの建築材料においては、床、天井、壁、家具などは天然の材料を表面に用いたものに比べ、印刷技術を応用して意匠性を施したものが大半を占めているといっても過言ではない。
【０００３】
このような用途において、化粧シートにはその最表面に表面保護層を設けることが一般的に行なわれている。その目的としては、耐候性、耐傷性、および耐汚染性の向上、表面光沢の調節などが挙げられるが、なかでも耐久消費財の観点からは、耐候性の向上は表面保護層の最も大きな役割であるともいえる。
【０００４】
また、近年住宅の長期保証が常識となっているなかで、化粧シートの耐候性向上はひとつの課題となっている。化粧シートの耐候性向上のためには、表面保護層自体も耐候性に優れている必要があるため、表面保護層の材料としてアクリル系樹脂を用いることが多く、さらに耐候性を向上させるために、表面保護層には耐候性向上を目的として、紫外線吸収剤やラジカル捕捉剤を用いることもある。
【０００５】
たとえば、特許文献１、あるいは特許文献２には、そういった耐候性向上のための添加成分の提案が記載されている。しかしながら、耐候性をより向上させるためには、それらの添加量を増やす必要がある。
【０００６】
しかしながら、それらの添加材の種類によっては、化粧シート表面にブリードアウトするおそれもあり、化粧シートのコストアップにもつながるため、限界があるのが実情である。
【０００７】
またそれらを回避できたとしても、経時によって、あるいは環境条件による劣化は発生しうるのであって、表面保護層自体、あるいは耐候性向上のための添加剤自体が分解して、初期の性能か失われ、期待に反する結果となることも多い。
【０００８】
経年劣化には、表面光沢の変化などの外観の変化や、表面保護層にクラックが発生したり、耐候性向上のための添加剤成分が減少して、耐候性能が低下することなどの現象が挙げられる。
【先行技術文献】
【特許文献】
【０００９】
【特許文献１】特開２００８−２３８４４４号公報
【特許文献２】特開２００７−１１８５８４号公報
【発明の概要】
【発明が解決しようとする課題】
【００１０】
本発明はかかる状況に鑑みてなされたものであり、化粧部材の表面に貼り合せて用いられる化粧シートにおいて、施工してから年月が経ち、あるいは環境条件によって劣化した
化粧シートの表面にコート層を形成することで、劣化した化粧シート表面を補修し、化粧部材を再生または化粧部材の延命をする方法を提供することを課題とする。
【課題を解決するための手段】
【００１１】
上記の課題を解決するための手段として、請求項１に記載の発明は、
化粧シート表面の補修方法であって、
対象とする化粧シートは、プラスチックフィルムを基材として熱可塑性樹脂層を有し、熱可塑性樹脂層の表面には、表面保護層を設けて最外層とした積層体であって、
表面保護層はフッ素樹脂系、もしくはアクリル樹脂系の樹脂組成物を主成分としてなり、
補修は、化粧シート表面の補修をしようとする部分に対し、表面を研磨して表面保護層を一定量除去し、表面保護層の下に位置する熱可塑性樹脂層を露出させた後、
補修用ベースコート層、および補修用トップコート層をこの順で設けるものであり、
補修用ベースコート層には、ターペン可溶の２液型エポキシ樹脂からなる補修用ベースコート層を、５〜１００μｍの厚さで形成し、
補修用トップコート層には、フッ素系、アクリル系、シリコン系、ウレタン系のいずれかの樹脂を主成分とする補修用トップコート層を、５〜１００μｍの厚さで形成することを特徴とする、化粧シート表面の補修方法である。
【００１２】
また、請求項２に記載の発明は、
前記補修用ベースコート層、および補修用トップコート層は、どちらか一方もしくは両方にフィラーを含んでいることを特徴とする、請求項１に記載の化粧シート表面の補修方法である。
【００１３】
また、請求項３に記載の発明は、
前記熱可塑性樹脂層の露出は、熱可塑性樹脂層に対して１〜２０μｍの深さにまで研磨することを特徴とする、請求項１または請求項２に記載の化粧シート表面の補修方法である。
【００１４】
また、請求項４に記載の発明は、
前記研磨は、２４０番手〜４００番手の研磨紙を用いて行なうことを特徴とする、請求項１〜請求項３のいずれかに記載の化粧シート表面の補修方法である。
【発明の効果】
【００１５】
本発明によれば、化粧部材に貼り合せて用いられる化粧シートにおいて、施工してから年月が経ち、あるいは環境条件によって劣化した、化粧シートの表面にコート層を形成することで、劣化した化粧シート表面を補修し、化粧部材を再生または化粧部材の延命をする方法を提供することが可能である。
【００１６】
特に請求項２に記載の発明によれば、補修用ベースコート層、および補修用トップコート層は、どちらか一方もしくは両方にフィラーを含んでいることによって、耐摩耗性においてよりすぐれる化粧シート表面の補修方法とすることができる。
【００１７】
また特に請求項３に記載の発明によれば、熱可塑性樹脂層の露出は、熱可塑性樹脂層に対して表面から１〜２０μｍの深さにまで研磨することによって、補修に用いる塗料の密着をより確実に、また強固にすることが可能である。
【００１８】
また特に請求項４に記載の発明によれば、研磨は２４０番手〜４００番手の研磨紙を用いて行なうことによって、研磨作業をより容易かつ安定して行なうことができ、また研磨後の表面の状態が適度な粗面となるために、補修に用いる塗料の密着をより確実に、また
強固にすることが可能である。
【図面の簡単な説明】
【００１９】
【図１】図１は本発明に係る、化粧シート表面の補修方法、および実施例を説明するための、化粧部材の部分断面模式図である。
【発明を実施するための形態】
【００２０】
以下、本発明を図１を参照しながら、更に詳しい説明を加える。ただし本発明は、ここに示す例にのみ限定されるものではない。本発明は、請求項によって限定されるものである。
【００２１】
図１は本発明に係る、化粧シート表面の補修方法を説明するための、化粧部材の部分断面模式図である。
【００２２】
本発明は化粧シート表面の補修方法であって、対象とする化粧シート（１０）は、プラスチックフィルムを基材として熱可塑性樹脂層を有し、熱可塑性樹脂層の表面には、表面保護層を設けて最外層とした積層体である。この化粧シート（１０）を接着剤層（９）を介して基材（２０）に貼り合せたものが化粧部材（３０）である。
【００２３】
図１に示す例において、化粧シートの構成は、着色熱可塑性樹脂層（１）を基材のプラスチックフィルムとして、その表面には絵柄層（２）が設けてある。裏面には、基材（２０）との貼り合せのためのプライマー層（８）が設けられている。
【００２４】
絵柄層（２）の上には、接着性樹脂層（３）を介して、熱可塑性樹脂層（４）が設けられており、さらに最表面には表面保護層（５）が設けられている。また、図１に示す例においては、熱可塑性樹脂層（４）に対して、表面に凹凸を形成するエンボス加工が施してある。
【００２５】
化粧シート（１０）表面の補修部分（１２）は、図中の楕円形で囲まれた部分であって、研磨部分（１１）において、表面保護層（５）が除去されており、除去された表面保護層（５）に代わって、補修用ベースコート層（６）、および補修用トップコート層（７）が設けられている。
【００２６】
本発明においては、表面保護層（５）はフッ素樹脂系、もしくはアクリル樹脂系の樹脂組成物を主成分としたものとする。
【００２７】
補修は、化粧シート（１０）表面の補修をしようとする部分に対し、表面を研磨して表面保護層（５）を除去し、表面保護層（５）の下に位置する熱可塑性樹脂層（４）を露出させて後、補修用ベースコート層（６）、および補修用トップコート層（７）をこの順で設けるものである。
【００２８】
本発明による化粧シート（１０）表面の補修方法おいて、補修用ベースコート層（６）には、ターペン可溶の２液型エポキシ樹脂からなる補修用ベースコート層（６）を、５〜１００μｍの厚さで形成する。
【００２９】
また、補修用トップコート層（７）には、フッ素系、アクリル系、シリコン系、ウレタン系のいずれかの樹脂を主成分とする補修用トップコート層（７）を、５〜１００μｍの厚さで形成するものである。
【００３０】
補修用トップコート層（７）には、たとえば、塗料の商品の例として、ピュアライドＵ
Ｖプロテクトクリヤー、ピュアライドＵＶプロテクト４Ｆクリヤー、パーフェクトトップ、ファインＳｉ、ファインウレタンＵ１００（日本ペイント株式会社）、アレスアクアグロス、アレスアクアレタン、アレスアクアシリコンＡＣ２、シリコンテックス、ビニデラックス、アクアヤネフッソ、アクアヤネシリコン、セラＭレタン、セラＭシリコン、セラＭシリコン２、ムキフッソ、コスモマイルドシリコン２、ヤネＭシリコン、スーパーシリコンルーフペイント（関西ペイント株式会社）、ボンフロン水性ＵＶカットクリヤー、ボンフロン弱溶剤エナメルＧＴ、ボンフロン・マットＧＴ−ＳＲ防藻、ボンフロンＤＥつち主剤（ベース）、ボンフロンパレ主剤（ＡＧＣコーテック株式会社）などが使用可能である。
【００３１】
図１を例にして説明した、本発明による化粧シート（１０）表面の補修方法によれば、化粧部材の基材（２０）表面に貼り合せて用いられる化粧シート（１０）において、施工してから年月が経ち、あるいは環境条件によって劣化した、化粧シート（１０）の表面に補修用ベースコート層（６）および補修用トップコート層（７）を形成することで、劣化した化粧シート（１０）表面を補修し、化粧部材（３０）を再生する方法を提供することが可能である。
【００３２】
また、本発明による化粧シート（１０）表面の補修方法は、補修用ベースコート層（６）、および補修用トップコート層（７）は、どちらか一方もしくは両方にフィラーを含んだものとすることができる。フィラーを含んだ層とすることによって、表面光沢などの意匠調整や耐摩耗性においてより優れる化粧シート（１０）表面の補修方法とすることができる。
【００３３】
また補修において、熱可塑性樹脂層（４）の露出は、熱可塑性樹脂層（４）に対して１〜２０μｍの深さにまで研磨することがより好ましい。こうして、露出を完全なものにすることにより、補修に用いる塗料、すなわち補修用ベースコート層（６）、および補修用トップコート層（７）の密着をより確実、かつ強固にすることが可能である。
【００３４】
また、補修作業において研磨は、２４０番手〜４００番手の研磨紙を用いて行なうことができる。この方法によれば、研磨作業をより容易かつ安定して行なうことができ、熱可塑性樹脂層（４）の表面を、適度な粗面に仕上げることが可能であって、補修用ベースコート層（６）、および補修用トップコート層（７）を形成する際に、アンカー効果を現わすことが可能である。すなわち補修用ベースコート層（６）、および補修用トップコート層（７）の密着を、より確実、かつ強固にすることが可能である。
【００３５】
補修作業において、補修用ベースコート層（６）、および補修用トップコート層（７）を形成する手段、方法には特段の制約を加えるものではないが、たとえばこれらの補修用塗料を刷毛塗りした後、乾燥させる方法をとることができ、あるいは、スプレイ等による吹きつけの方法によることも可能である。
【００３６】
このように、本発明による補修方法によれば、化粧部材の表面に貼り合せて用いられる化粧シートにおいて、施工してから年月が経ち、あるいは環境条件によって劣化した化粧シートの表面にコート層を形成することで、劣化した化粧シート表面を補修し、化粧部材を再生または化粧部材の延命をする方法を提供することが可能である。
【実施例】
【００３７】
以下本発明による補修方法について、実施例、および比較例によって更に具体的な説明を加える。ただし本発明は、ここに示す例にのみ限定されるものではない。本発明は、請求項によって限定されるものである。
【００３８】
評価用に化粧シートを作成して、基材に貼り付けて化粧部材とした。
本発明による補修を実施して出来栄え等を評価した。
評価項目は下記のとおりである。
・外観
・密着性
・耐候性。
【００３９】
＜実施例１＞
化粧シート、および化粧部材の構成は下記のとおりである。
なお、図１は本発明に係る、化粧シート表面の補修方法、および実施例を説明するための、化粧部材の部分断面模式図である。ここでも、図１を参照しながら説明する。
【００４０】
・着色熱可塑性樹脂層（１）
着色ポリエチレン樹脂からなり、一方の面にコロナ放電処理を施した。
・絵柄層（２）
コロナ放電処理をした面に、ウレタン系印刷インキを用いて印刷手法によって絵柄を形成した。
・接着性樹脂層（３）
ウレタン系透明接着性樹脂層とした。
・熱可塑性樹脂層（４）
透明熱可塑性樹脂層とした。
・表面保護層（５）
アクリル系樹脂組成物を主成分とした層とした。
【００４１】
化粧部材（３０）は、化粧シート（１０）裏面に厚さ１μのプライマー層（８）を設けた後、接着剤層（９）厚さ２５μｍを介して、アルミ基材（厚さ１ｍｍ）に貼り合せ、化粧部材（３０）とした。
【００４２】
補修方法は下記のとおりである。
・補修部分（１２）に対し、表面保護層（５）を、４００番手の研磨紙でこすり、熱可塑性樹脂層（４）に対して、表面から１０μｍの深さまで研磨し熱可塑性樹脂層（４）を露出させた。
・次に補修用ベースコート層（６）として、ピュアライドＵＶプロテクト４Ｆクリヤー（つや有り）（日本ペイント社製）を用いて層形成した。
・続いて、補修用トップコート層（７）として、ピュアライドＵＶプロテクト４Ｆクリヤー（３分つや有り）（日本ペイント社製）を重ねて層形成した。
・厚さは補修用ベースコート層（６）、補修用トップコート層（７）のいずれも３０μｍとした。
【００４３】
＜比較例１＞
化粧シート、および化粧部材の構成は、実施例１のとおりである。
【００４４】
補修方法は下記のとおりである。
・補修部分（１２）に対し、表面保護層（５）を、４００番手の研磨紙でこすり、熱可塑性樹脂層（４）に対して、表面から１０μｍの深さまで研磨し熱可塑性樹脂層（４）を露出させた。
・次に補修用ベースコート層（６）として、ピュアライドＵＶプロテクト４Ｆクリヤー（つや有り）（日本ペイント社製）を用いて層形成した。
・続いて、補修用トップコート層（７）として、ピュアライドＵＶプロテクト４Ｆクリヤー（３分つや有り）（日本ペイント社製）を重ねて層形成した。
・厚さは補修用ベースコート層（６）、補修用トップコート層（７）のいずれも５μｍ未満とした。
・この部分が実施例１とは異なる。
【００４５】
＜比較例２＞
化粧シート、および化粧部材の構成は、実施例１のとおりである。
【００４６】
補修方法は下記のとおりである。
・補修部分（１２）に対し、表面保護層（５）を、４００番手の研磨紙でこすり、熱可塑性樹脂層（４）に対して、表面から１０μｍの深さまで研磨し熱可塑性樹脂層（４）を露出させた。
・次に補修用ベースコート層（６）として、ピュアライドＵＶプロテクト４Ｆクリヤー（つや有り）（日本ペイント社製）を用いて層形成した。
・続いて、補修用トップコート層（７）として、ピュアライドＵＶプロテクト４Ｆクリヤー（３分つや有り）（日本ペイント社製）を重ねて層形成した。
・厚さは補修用ベースコート層（６）、補修用トップコート層（７）のいずれも１００μｍより厚いものとした。
・この部分が実施例１とは異なる。
【００４７】
評価結果を表１に示す。
【００４８】
【表１】
2020055264.tif 000003
【００４９】
表１から見て取れるように、本発明による化粧シート表面の補修方法である、実施例１においては、評価項目において異常は見られず、補修用トップコートについても、補修用ベースコートについても良好であり、〇評価であった。
【００５０】
これに対して、補修用トップコート、補修用ベースコートのいずれもが、厚さの点で本発明による方法から薄い方項に逸脱している比較例１においては、耐候性が不十分であり、また密着性も劣る結果となった。
【００５１】
これは、化粧部材表面に貼り合せた化粧シート表面の補修において、補修用塗料が一定の塗布量、すなわち層の厚さを必要として、性能が得られることを示している。
【００５２】
また、補修用トップコート、補修用ベースコートのいずれもが、厚さの点で本発明による方法から厚い方項に逸脱している比較例２においては、いずれもムラが発し外観を損ねる結果となった。
【００５３】
これは、化粧部材表面に貼り合せた化粧シート表面の補修において、補修用塗料が一定の塗布量以上に過剰に塗布されることにより、外観にムラが発生して実用上において好ましくない結果となることを示している。
【００５４】
このように、本発明による補修方法によれば、化粧部材の表面に貼り合せて用いられる化粧シートにおいて、施工してから年月が経ち、あるいは環境条件によって劣化した、化粧シートの表面にコート層を形成することで、劣化した化粧シート表面を補修し、化粧部材を再生または化粧部材の延命をする方法を提供することが可能であることを検証することができた。
【符号の説明】
【００５５】
１・・・着色熱可塑性樹脂層
２・・・絵柄層
３・・・接着性樹脂層
４・・・熱可塑性樹脂層
５・・・表面保護層
６・・・補修用ベースコート層
７・・・補修用トップコート層
８・・・プライマー層
９・・・接着剤層
１０・・・化粧シート
１１・・・研磨部分
１２・・・補修部分
２０・・・基材
３０・・・化粧部材
【図１】
2020055264.tif 000004